(57)【要約】【課題】歯に優れた美白効果を与えるとともに光沢を付与できる組成物を提供する。【解決手段】フィチン酸又はその塩を０．０５〜１８質量％含有し、多価カチオンを含有しないか又はフィチン酸に対して０．１倍モル未満含有し、水で３０質量％に希釈したときのｐＨが５．５〜６．５である、歯の表面に生成した固形生成物除去用組成物。【選択図】なし【特許請求の範囲】
【請求項１】
フィチン酸又はその塩を０．０５〜１８質量％含有し、多価カチオンを含有しないか又はフィチン酸に対して０．１倍モル未満含有し、水で３０質量％に希釈したときのｐＨが５．５〜６．５である、歯の表面に生成した固形生成物除去用組成物。
【請求項２】
フィチン酸以外の有機酸及び無機酸の含有量が、フィチン酸又はその塩の５質量％以下である請求項１記載の歯の表面に生成した固形生成物除去用組成物。
【請求項３】
さらにエリスリトールを含有する請求項１又は２に記載の歯の表面に生成した固形生成物除去用組成物。
【請求項４】
エリスリトールを１０〜６０質量％含有する請求項３に記載の歯の表面に生成した固形生成物除去用組成物。
【請求項５】
フィチン酸又はその塩を０．０５〜５質量％含有し、多価カチオンを含有しないか又はフィチン酸に対して０．１倍モル未満含有し、水で３０質量％に希釈したときのｐＨが５．５〜６．５であって、２５℃における粘度が１０〜３００Pa・sである、歯の表面に生成した固形生成物除去用練歯磨剤。
【請求項６】
フィチン酸又はその塩を０．０５〜１８質量％含有し、多価カチオンを含有しないか又はフィチン酸に対して０．１倍モル未満含有し、水で３０質量％に希釈したときのｐＨが５．５〜６．５である口腔用組成物を歯に適用する、歯の表面に生成した固形生成物除去による光沢付与方法。
【発明の詳細な説明】
【技術分野】
【０００１】
本発明は、歯の光沢を向上させるための組成物に関する。
【背景技術】
【０００２】
人の歯が着色する原因は、主に歯石や歯垢、表面に種々の着色物が付着することによって生じる。このような歯の表面の着色原因を除去する手段としては、種々の物理的又は化学的方法が報告されている。物理的方法としては研磨除去による他に、ｎ−ブチルエーテルやブチルブチレート等を用いて着色物を除去する方法（特許文献１、特許文献２）、或いは、セラミックベニヤ等を用いて歯を被覆し色調を改善する方法がある。化学的方法としては、ヒドロキシアパタイトを配合した口腔用組成物により再石灰化を促進する方法（特許文献３、特許文献４）、過酸化物を用いて酸化漂白する方法（特許文献５）、過酸化物に自己硬化性リン酸カルシウム化合物及びフッ素化合物等を配合した歯美白組成物を用いる方法（特許文献６）、液状化リン酸カルシウム系化合物を含有する口腔用組成物によりエナメル質の再石灰化を促進する方法（特許文献７）等が知られている。また、多価金属陽イオンとポリリン酸とを併用し歯石と汚れを防止する口腔用組成物（特許文献８）が知られている。
【０００３】
しかし、セラミックベニヤ等を用いる方法は歯質を削除する必要があり、この方法の使用には歯科医による指導や処置が必要である。また、過酸化物を用いて酸化漂白する方法は、歯の酸化漂白が可能な高濃度の過酸化物を用いる必要があるため、専門家の指導に従って慎重に行う必要があるし、歯は白くなるものの光沢は低下する。また、専門家の指導の下でも、過酸化物により歯と歯ぐきへのダメージや知覚過敏を発生する場合がある。
【０００４】
一方、ヒドロキシアパタイト等のリン酸カルシウム系化合物を用いて歯の再石灰化を促進する方法は、主に、エナメル質表面をアパタイトにより補修することにより歯を健常化するものであり、美白効果については充分といえない。また、ポリリン酸と多価金属陽イオンを併用した場合も充分な美白効果があるとはいえない。そして、これらの従来の美白用歯磨剤では、歯に光沢、特に歯そのものに光沢を付与するものは提供されていない。
【先行技術文献】
【特許文献】
【０００５】
【特許文献１】特開平１−２０３３１６号公報
【特許文献２】特開平１−１０４００４号公報
【特許文献３】特開平１−３０５０２０号公報
【特許文献４】特開平９−２０２７１８号公報
【特許文献５】特公平６−８２４８号公報
【特許文献６】特開平１１−１１６４２１号公報
【特許文献７】特開平８−３１９２２４号公報
【特許文献８】特開昭５２―１０８０２９号公報
【発明の概要】
【発明が解決しようとする課題】
【０００６】
本発明は、歯に優れた美白効果を与えるとともに光沢を付与できる組成物に関する。
【課題を解決するための手段】
【０００７】
そこで本発明者は、走査型電子顕微鏡を用いて歯の表面状態と歯の白さ及び光沢（艶）との関係について検討してきたところ、歯の表面に生成する着色物質のほとんどは研磨剤による歯磨き等により除去できるが、高さ（厚み又は直径）が１μｍ未満の小さな固形生成物は従来の美白剤や研磨剤では適切に除去できないことが判明した。そしてさらに検討したところ、このような小さな固形生成物の有無が歯の光沢に大きな影響を与えており、この小さな固形生成物が、一定範囲のｐＨを有し、かつ多価カチオンを配合せず、フィチン酸を配合した組成物によって除去できること、さらにこの組成物を用いれば美白及び歯の光沢付与の両者が同時に達成できることを見出した。
【０００８】
すなわち、本発明は、フィチン酸又はその塩を０．０５〜１８質量％含有し、多価カチオンを含有しないか又はフィチン酸に対して０．１倍モル未満含有し、水で３０質量％に希釈したときのｐＨが５．５〜６．５である、歯の表面に生成した固形生成物除去用組成物を提供するものである。
また、本発明は、フィチン酸又はその塩を０．０５〜５質量％含有し、多価カチオンを含有しないか又はフィチン酸に対して０．１倍モル未満含有し、水で３０質量％に希釈したときのｐＨが５．５〜６．５であって、２５℃における粘度が１０〜３００Pa・sである、歯の表面に生成した固形生成物除去用練歯磨剤を提供するものである。
さらに、本発明は、フィチン酸又はその塩を０．０５〜１８質量％含有し、多価カチオンを含有しないか又はフィチン酸に対して０．１倍モル未満含有し、水で３０質量％に希釈したときのｐＨが５．５〜６．５である口腔用組成物を歯に適用する、歯の表面に生成した固形生成物除去による光沢付与方法を提供するものである。
なお、上記の水は、精製水であって、イオン交換水又は蒸留水を意味する。
【発明の効果】
【０００９】
本発明によれば、従来の歯磨剤では除去できなかった歯の表面に沈着した厚み１μｍ未満の小さな固形生成物が除去できるため、歯が白くなるとともに歯に光沢を付与することができる。
【図面の簡単な説明】
【００１０】
【図１】ブラッシング処理前後の歯の表面を電子顕微鏡により観察した写真を示す（５０倍）。
【図２】ブラッシング処理後の歯の表面を電子顕微鏡により観察した写真を示す（５００００倍）。
【発明を実施するための形態】
【００１１】
本発明の歯の表面に生成した厚み１μｍ未満の小さな固形生成物除去用組成物の有効成分はフィチン酸又はその塩であり、光沢付与剤として作用する。フィチン酸は、別名ｍｙｏ−イノシトール６リン酸ともいい、リン酸化合物である。種々のリン酸化合物の中で、本発明の光沢付与効果は、フィチン酸又はその塩が特に優れている。
その塩としては、ナトリウムやカリウム等のアルカリ金属塩やアンモニウム塩等が挙げられ、味、匂いの観点からアルカリ金属塩が好ましい。
【００１２】
本発明の固形生成物除去用組成物は、フィチン酸又はその塩を当該組成物中に０．０５質量％〜１８質量％含有するものである。
本発明の微小な固形生成物除去効果及び光沢付与効果を十分に発揮する観点から、フィチン酸又はその塩を当該組成物中に０．０５質量％以上、好ましくは０．１質量％以上含むものであり、歯の脱灰を抑制する観点、味やきしみの観点から１８質量％以下、好ましくは１０質量％以下含むものである。本発明の固形生成物除去用組成物が練歯磨剤の場合には、味やきしみ等の使用感の観点からフィチン酸又はその塩を当該練歯磨剤中に０．０５〜５質量％含有するものが好ましい。尚、本発明の固形生成物除去用組成物におけるフィチン酸又はその塩の含有量は、水酸化カリウム又は水酸化ナトリウムで中和して測定し、全量を酸に換算したものを採用する。
【００１３】
本発明の固形生成物除去用組成物は、多価カチオンの含有量を低く抑えることが好ましい。多価カチオンは、フィチン酸を不溶性にしたり固形生成物の除去効果を低下させるため、当該効果の低下を防止するためである。その含有量はＩＣＰ発光分析法（ＩＣＰ発光分析装置：Perkin Elmer社 Optima 5300DV）で測定して多価カチオン合計としてフィチン酸に対して０．１倍モル未満が好ましく、さらに０．０２倍モル以下が好ましい。すなわち、アルミニウム、カルシウム、マグネシウム、鉄、亜鉛等の多価カチオンを主に供給する剤は配合しないことが望ましく、多価カチオンを実質的にほとんど含まないものが好ましい。
また、カチオン性抗菌剤のほか、ゼオライト、活性炭等の吸着剤はフィチン酸による固形生成物除去効果を低下させるため、口腔用組成物中に０．００１質量％未満であることが好ましく、さらに０．０００１質量％以下であることが好ましく、実質的に含まないものが好ましい。
【００１４】
本発明の固形生成物除去用組成物は、水で３０質量％に希釈したときのｐＨが５．５〜６．５である。
すなわち、当該組成物を口腔内に適用した際に固形生成物を除去し、かつ歯の表面の脱灰を抑制し光沢付与効果を奏する観点から、当該組成物を水で３０質量％に希釈したときのｐＨを５．５以上、さらに５．８以上とすることが好ましく、固形生成物除去による光沢付与効果を十分に奏する観点から当該ｐＨを６．５以下、さらに６．２以下とすることが好ましい。
当該ｐＨは、例えば練歯磨きのように粘度の高い口腔用組成物の場合に正確にｐＨを測定できないことから、当該組成物を水で３０質量％に希釈したものを当該組成物のｐＨとしている。水で３０質量％に希釈したものを採用したのは、当該組成物の口腔内に適用した状態と想定したものである。なお、水は、精製水であって蒸留水又はイオン交換水を用いる。
組成物のｐＨを上記範囲に調整するには、ｐＨ調整剤を用いるのが好ましく、当該ｐＨ調整剤としては、フィチン酸による固形生成物除去を阻害せず、歯の脱灰を抑制できる範囲で、酢酸、フマル酸、リンゴ酸、乳酸、グルコン酸、酒石酸等の有機酸塩、フィチン酸以外のリン酸（例えば、オルトリン酸）、塩酸、硫酸等の無機酸塩、水酸化ナトリウム等の水酸化物、アンモニア又はアンモニア水、低級アルカノールアミン類、アルギニン、リジン等の塩基性アミノ酸等が挙げられ、これらを単独で又は２種以上組み合わせて用いてもよい。これらのｐＨ調整剤のうち有機酸及び無機酸（フィチン酸を除く）の含有量は、フィチン酸の固形生成物除去効果を阻害しない観点からフィチン酸に対して質量比で５％以下であることが好ましく、さらに１％以下であることが好ましい。
【００１５】
本発明の固形生成物除去用組成物は、さらにエリスリトールを含有するものが好ましい。エリスリトールは、光沢付与の観点から１０〜６０質量％含有するものが好ましく、さらに１５〜６０質量％が好ましく、特に２０〜６０質量％含有するのが好ましく、清涼感、味も考慮するとさらに２０〜５０質量％含有するのが好ましい。エリスリトールは使用感、清涼感及び味の観点から粒子径が３５μｍ未満の粉末、もしくは粒子状のものを本発明の口腔用組成物に配合することができる。
エリスリトールの構造としては、Ｌ−エリスリトール、Ｄ−エリスリトール、ｍｅｓｏ−エリスリトールの３種の異性体が存在するが、本発明はこれらいずれの構造も使用できる。エリスリトールとしては、通常入手可能なものを使用でき、例えばブドウ糖を発酵させた後、再結晶して得られる結晶状のエリスリトール等が挙げられる。結晶状のエリスリトールは、市販品としては、日研化学（株）、三菱化学フーズ（株）、セレスター社、カーギル社製等のものが入手可能である。また、粒径の大きなものは、粉砕して粒子径を調整したものを使用することもできる。エリスリトールの粉砕には、ローラミル、ハンマーミル、高速度粉砕機、パルベライザーなどを使用するのが一般的であるが、粒度の調整が簡便で、かつ、生産効率にも優れる高速度粉砕機、ハンマーミルによる粉砕が好ましい。
【００１６】
本発明の固形生成物除去用組成物が歯磨剤の場合には、エリスリトールは、粉末又は粒子の状態で歯磨剤の中に分散しているのが望ましい。そのためには、エリスリトールは製造の最終工程に、粉末又は粒子の状態で投入することが好ましい。また、口腔内で冷涼感が長く続くという観点からは、粒子径は４５μｍ以上３５５μｍ未満が好ましく、５３μｍ以上３００μｍ未満がより好ましく、７５μｍ以上２５０μｍ未満がさらに好ましい。エリスリトールの粒子径が４５μｍ以上のものは、口の中で瞬時に溶けることがなく、冷涼感が長く続き好ましい。また３５５μｍ未満のものは、口腔内で溶けやすく冷涼感を発揮することができる。
【００１７】
なお、エリスリトールの粒子径は以下のように測定される。
篩：ＪＩＳ標準篩  φ７５ｍｍ
目開き：上段より、それぞれ５００μｍ、３５５μｍ、２５０μｍ、１８０μｍ、１２５μｍ、９０μｍ及び４５μｍの目開きを有する篩の下に受器を有する。
振盪機：ミクロ型電磁振動機Ｍ−２型（筒井理化学器機（株））
方法：試料１５ｇを５００μｍ篩上に載せ、電磁振動機にて５分間分級する。２５０μｍ、１８０μｍ、１２５μｍ、９０μｍ及び４５μｍの目開きを有する篩上に存在するエリスリトールの合計量を粒子径４５μｍ以上３５５μｍ未満のエリスリトールとする。
【００１８】
本発明において、歯の表面に生成した固形生成物とは、歯の表面に生成される厚み１μｍ未満の固形物をいい、これは電子顕微鏡（ＳＥＭ：日立Ｓ−４８００）により確認できる。歯の表面に生成される厚み１μｍ未満の固形物には、厚み５００ｎｍ以下の固形物の集合も含まれる。この微小な固形生成物は、後述する図２（ｂ）のＳＥＭの写真から理解できるように、厚みが２００ｎｍ以下、好ましくは１００ｎｍ以下のナノレベルの固形生成物の堆積物であり、唾液中のタンパク質やカルシウム、リン等の成分の沈着によって形成し、形成した沈着物が堆積して形成されていると考えられる。また、この微小な固形生成物は、加齢や唾液分泌の減少による口腔内環境の悪化等によって沈着し生成されやすくなる。
【００１９】
前記のように、本発明組成物を用いれば、歯の表面の高さ１μｍ未満の固形生成物、さらに０．５μｍ以下の固形生成物を歯の表面に凸凹を形成せずに除去でき、その結果歯に良好な光沢が付与される。このように、本発明組成物によれば、歯の表面にダメージを与えずにナノレベルの固形生成物を選択的に除去できるので、歯の表面を滑らかにして光沢を付与できる顕著な効果を奏する。
【００２０】
また、本発明の固形生成物除去用組成物には、フィチン酸又はその塩による光沢付与効果を阻害しない範囲（含有量、剤形等）でフッ化ナトリウム、フッ化カリウム、フッ化アンモニウム、モノフルオロリン酸ナトリウム等のフッ化物（フッ素イオン供給化合物）を配合してもよい。フッ化物は、当該組成物中に含有しないか、又はフッ素原子換算で５００ｐｐｍ未満であることが好ましく、さらに３００ｐｐｍ以下を含有するものが好ましい。
【００２１】
本発明の固形生成物除去用組成物には、前記成分の他、例えば発泡剤、発泡助剤、研磨剤、湿潤剤、粘稠剤、ゲル化剤、粘結剤、増量剤、甘味剤、保存料、殺菌剤、薬効成分、顔料、色素、香料等を適宜含有させ、種々の剤形に応じ当該組成物を製造することができる。また、従来用いられた美白成分であるポリエチレングリコールなどの併用も制限されない。
【００２２】
本発明の固形生成物除去用組成物は、例えば溶液状、ゲル状、ペースト状といった剤形に調製され、粉歯磨剤、潤性歯磨剤、練歯磨剤、液状歯磨剤、洗口剤等の口腔用組成物、或いは、チューインガム、トローチ、キャンディ等の食品として用いたり、シート材や、布、繊維等に含浸させたものをデンタルフロス等の口腔衛生器具として用いることができる。
それらどの剤形においてもポリエチレングリコール、プロピレングリコール、グリセリン、ソルビトール、マルチトール、キシリトール、ラクチトール等を湿潤剤あるいは粘稠剤等の目的で含有させることができる。
【００２３】
また、溶液状組成物の粘稠剤あるいはゲル状組成物のゲル化剤としてさらにはペースト状組成物とする場合の粘結剤としてカルボキシメチルセルロースナトリウム、ヒドロキシエチルセルロース、カルボキシビニルポリマー、キサンタンガム、カラギーナン、アルギン酸ナトリウム、ヒドロキシプロピルセルロース、グアガム、コンドロイチン硫酸ナトリウム等を１種又は２種以上含有させることができる。このうち、フィチン酸又はその塩の光沢付与効果を十分に発揮させる観点からアルギン酸ナトリウム以外の粘結剤を選択することが好ましい。
また、特に緩衝液系の為に高塩濃度となる場合は、非イオン性のポリマー、即ちヒドロキシエチルセルロース、グアガム、ヒドロキシプロピルセルロース等を１種又は２種以上含有させることもできる。
【００２４】
本発明の組成物が練歯磨剤の場合には、使用感の観点からフィチン酸又はその塩の含有量は０．０５〜５質量％であるものが好ましい。当該練歯磨剤は、十分な光沢付与効果の観点から２５℃における粘度が１０〜３００Pa・sであるものが好ましく、さらに２０〜２５０Pa・s、特に３０〜２００Pa・sであるのが好ましい。この範囲であると、フィチン酸の含有量が５質量％以下であっても、口中での分散性が高まりによってフィチン酸が素早く拡散して歯の表面に堆積した微小な固形生成物へ有効に作用する。粘度が低すぎる場合には、歯ブラシから垂れてしまうために操作性が悪くなり、粘度が高すぎる場合には口中での分散性が低くなるため、十分な固形生成物除去効果、光沢付与効果が得られなくなる。ここで、粘度はヘリパス型粘度計を用いて、測定温度を２５℃とし、ロータＣ、２．５ｒ／ｍｉｎ、１分間の測定条件により測定できる。
【００２５】
本発明の組成物が歯磨剤の場合には、顆粒を配合することもできるが、歯のエナメル質表面の微小な凸凹形成を抑制し、光沢形成を阻害しない観点から、顆粒を配合しないか又は乾燥状態で崩壊強度が１０ｇ／個以下である顆粒、好ましくは水分共存下で崩壊強度が１０ｇ／個以下である顆粒を含有することが好ましい。また、本発明の光沢形成効果を阻害しない範囲で研磨剤を含有することも可能であり、例えば、含水シリカ、無水シリカ、シリカゲル等のシリカ系研磨剤等を用いることが好ましい。
【００２６】
本発明の組成物を歯に適用するには、そのまま適用してもよいし、水又は唾液等で３０質量％程度まで希釈した状態で適用する場合の両者が含まれる。すなわち、洗口剤のような場合には希釈することなく歯に適用される。一方、練歯磨剤等の場合には唾液により３０質量％程度まで希釈された状態で歯に適用されることになる。
このような固形生成物除去用組成物を人の歯に、１０秒から１０時間（洗口剤であれば１０秒以上、固形生成物除去用組成物が歯磨剤であれば３０秒以上、塗布具であれば５分以上）、例えば１日に１〜５回、好ましくは１週間から１６週間適用すると、歯のエナメル質表面のナノレベル（１μｍ未満）の固形生成物を選択的に取り除くことによって、歯のエナメル質そのものへのダメージを抑えつつ歯のエナメル質表面をナノレベルで滑らかにし、エナメル質表面からの反射光を増やすことによって、歯そのものの自然な光沢を得ることができる。即ち、長時間の使用、又は繰り返しの使用によっても、歯のエナメル質表面へのダメージは抑えつつ、自然な艶や光沢のある歯を得ることができる。
【実施例】
【００２７】
以下の実施例において、％は質量％を意味する。
【００２８】
試験例１：組成物による処理後の歯の表面状態
表１にフィチン酸１％含有の練歯磨剤の各成分及びその含有量を示す。これらの成分を混合した練歯磨剤（実施例１）を試験溶液として調製した。実施例１の試験溶液中のマグネシウム、アルミニウム、カルシウム等の多価カチオンはＩＰＣ発光分析法で測定してフィチン酸に対して０．１倍モル未満であった。比較例１はフィチン酸を含有しない歯磨剤を試験溶液として調製した。
実施例１の試験溶液のｐＨは、イオン交換水で３０質量％に希釈したときのｐＨである。比較例１はフィチン酸を含有しないためｐＨは中性であり、水酸化カリウムによるｐＨ調整を行わなかった。試験に用いる歯は、ヒト歯（抜去歯）で研磨等による汚れを落とす処理がされていないものを用いた。
【００２９】
ブラッシング処理を次の手順で行った。各試験溶液にヒト歯（抜去歯）を室温２分間浸漬しながら歯ブラシ（花王株式会社製クリアクリーン  マルチケア歯ブラシ  かたさ：ふつう）によるブラッシングを行い。その後、室温の人工唾液に８時間浸漬した。このサイクルを２８回実施した。なお、人工唾液は、塩化カルシウム(1.0mM)、リン酸水素カリウム(0.9mM)、ＨＥＰＥＳ（4-(2-hydroxyethyl)-1-piperazineethanesulfonic acid ）(2.0mM)の水溶液を水酸化カリウムでｐＨ＝７に調整したものを使用した。この場合の２８回サイクル前後輝度の値の変化Δ輝度を測定した。当該変化Δ輝度は、（浸漬後の輝度―浸漬前の輝度）から求めた。なお、ヒト歯（抜去歯）は３個を用い、Δ輝度は３個のヒト歯の測定値の平均値により評価した。
【００３０】
輝度の測定法としては、偏光を利用した画像解析から表面反射光強度を測定する方法を用いた。評価用画像を撮影する装置として、カメラはデジタル一眼レフカメラNikon D70、レンズはAi AFマイクロ・ニッコール105mm F2.8D、ストロボ発光はワイヤレス・リモート・スピードライトSB-R200（いずれもニコン製）を組合せて設置したものを用いた。スピードライトの発光部及びレンズの前にプラスチック偏光板（エドモンド製）を透過軸が30度交差するように配置して撮影した。撮影画像はAdobe Photoshop CS3（アドビシステム製）を用いてハイライト部分の平均輝度を求めた。輝度は数値が大きいほど光沢が増したことを意味する。
【００３１】
表１の表面状態の凸凹は、上記の２８回サイクルのブラッシング処理後の歯をルーペ（倍率１０倍）により肉眼で観察して評価したものである。一方、図１、図２は、上記のブラッシング処理前後の歯の表面を電子顕微鏡（ＳＥＭ：日立Ｓ−４８００）により観察した写真を示し、（ａ）実施例１の試験溶液による上記ブラッシング処理後、（ｂ）比較例１の試験溶液による上記ブラッシング処理後、（ｃ）試験溶液を使用せずイオン交換水に浸漬しながら上記ブラッシング処理後、（ｄ）上記のブラッシング処理前の歯表面の写真であって、図１は５０倍、図２は５００００倍の写真である。
図１に示すように、試験溶液を使用せずブラッシングのみの処理後の写真（ｃ）の歯表面には１ｍｍよりも小さい（μｍレベル）の固形生成物が確認できる。比較例１の試験溶液を用いたブラッシング処理後の写真（ｂ）には、一部にくすみのように固形生成物が残っていることが認められる。実施例１の試験溶液を用いたブラッシング処理後の写真（ａ）は、なめらかで固形生成物は認められない。一方、図２の写真では、比較例１の試験溶液を用いたブラッシング処理後の写真（ｂ）には、１μｍ未満の固形生成物が認められるが、実施例１の試験溶液を用いたブラッシング処理後の写真（ａ）には、１μｍ未満の固形生成物は殆ど認められない。そして、比較例１の試験溶液によるブラッシング処理後のヒト歯は輝度が殆どかわらないのに対して、実施例１によるブラッシング処理後のヒト歯はΔ輝度が高く、光沢付与効果が認められた。また、実施例１によるブラッシング処理後のヒト歯は、比較例１による処理後のヒト歯よりも白く見えた。従って、歯の表面に生成されている１μｍ未満の固形生成物を除去することで、歯が白くなるだけでなく、全反射光を増加させ、高い輝度、即ち光沢や艶を得ることができると考えられる。
【００３２】
【表１】
2010150225.tif 000002
【００３３】
試験例２：他の有機酸含有量との関係
表２にフィチン酸１％含有の練歯磨剤の各成分及びその含有量を示した。これらの成分を混合した練歯磨剤を試験溶液として調製した。試験溶液中のマグネシウム、アルミニウム等の多価カチオンはＩＰＣ発光分析法で測定してフィチン酸に対して０．１倍モル未満であった。
各練歯磨剤は、イオン交換水で３０質量％に希釈して試験溶液とし、ヒト歯をブラッシング処理を行わず室温で４８時間試験溶液に浸漬し、浸漬前後の輝度を測定した。浸漬前後の輝度の変化Δ輝度は、（浸漬後の輝度―浸漬前の輝度）から求めた。ヒト歯は上記試験例１と同じく研磨等の汚れ除去の処理がされていない抜去歯を用い、試験溶液による浸漬前後の輝度の変化Δ輝度の測定、歯の表面の凸凹の観察は、上記試験例１と同様にして行った。
【００３４】
【表２】
2010150225.tif 000003
【００３５】
【表３】
2010150225.tif 000004
【００３６】
表３は、表２中の実施例１における練歯磨剤の試験溶液と、実施例１中のフィチン酸１質量％を、それぞれオルトリン酸１質量％、ポリリン酸１質量％、フィチン酸とポリリン酸の混合物１質量％に代えた以外は実施例１と同じ各成分及び配合割合で調製した試験溶液について、試験例２と同様に各試験溶液にヒト歯を室温４８時間浸漬し、浸漬前後に測定した輝度の変化Δ輝度、及び浸漬後の抜去歯の表面状態を示す。表３に示すように、ポリリン酸、及びポリリン酸とフィチン酸の混合物を含有する試験溶液で処理したヒト歯は、エナメル質の表面に凸凹が観察されるダメージが認められ、Δ輝度がマイナスとなった（光沢が減少している）。オルトリン酸を含有する試験溶液で処理をしたヒト歯は、エナメル質の表面へのダメージは殆ど観察されなかったが、歯の表面に固形生成物が残っておりΔ輝度の値が小さく光沢付与効果が認められなかった。一方、フィチン酸はΔ輝度の値が大きく歯の表面もなめらかでダメージが認められず、高い光沢付与効果が認められた。なお、ピロリン酸、メタリン酸についてもポリリン酸と同様に試験したが、歯の表面にダメージを与えるため光沢付与効果は認められなかった。
従って、フィチン酸がこれらのリン酸化合物の中で光沢付与効果に最も優れており、全反射光の増加により歯表面の固形生成物の選択的除去効果が高いと考えられる。さらにフィチン酸を含有する試験溶液を対象に以下の試験を行った。
【００３７】
試験例３：組成物のｐＨ及び組成物のフィチン酸含有量
（１）組成物及び試験対象物の調製
表２に実施例１〜１０、表４に比較例２〜９の練歯磨剤の各成分及びその含有量を示す。これらの練歯磨剤（試験溶液）のｐＨは、イオン交換水で３０質量％に希釈したときのｐＨである。
練歯磨剤中のフィチン酸の含有量を１質量％とし、このｐＨはイオン交換水で３０質量％に希釈したときに、３．０、４．０、５．０、５．５、６．０、６．５、７．０、８．０に調整した練歯磨剤の試験溶液（実施例１〜３及び比較例２〜６）を調製した。これらの各試験溶液中のマグネシウム、アルミニウム等の多価カチオンの含有量はＩＰＣ発光分析法で測定してフィチン酸に対して０．１倍モル未満であった。
また、練歯磨剤中のフィチン酸の含有量を０、０．０５、０．１、１０、１８、１９、２０質量％とし、このｐＨ６．０に調整した練歯磨剤の各試験溶液（実施例４〜７及び比較例７〜９）を調製した。フィチン酸の含有量１質量％は実施例２と対象とした。これらの各試験溶液中のマグネシウム、アルミニウム等の多価カチオンの含有量もＩＰＣ発光分析法で測定してフィチン酸に対して０．１倍モル未満であった。
試験に用いるヒト歯の状態は試験例１と同様であり、それぞれの試験溶液による浸漬前後の輝度の変化Δ輝度の測定、歯の表面状態（表面の凸凹）の測定は、上記試験例１と同様にして行った。
比較例２〜４に示すようにｐＨが５．５より低い領域では歯の表面に凸凹が形成され、歯の表面の輝度は低下している。一方、比較例５、６のｐＨが７．０以上の試験溶液で処理した歯は、表面に凸凹は形成されないが、固形生成物除去効果は認められず、Δ輝度は低く光沢は得られなかった。これに対して本発明の固形生成物除去用組成物は、ｐＨが５．５以上６．５以下であって、この条件では歯が白く見えるだけでなくΔ輝度は十分に大きく、高い光沢付与効果を示し、ＳＥＭによる観察でも滑らかな表面が観察された。
このように、本発明の示すｐＨが５．５〜６．５の領域のフィチン酸（イノシトール６リン酸）及びその塩は、エナメル質の表面にダメージを殆ど与えず、表面に生成された１μｍ未満の固形生成物を選択的に除去することができる。
【００３８】
また、フィチン酸の濃度は０．０５％においても歯が白くなるだけでなくΔ輝度が４．５と高い光沢付与効果を示し、０．１％以上ではΔ輝度が５．８以上となり高い光沢付与効果を示した。しかし、比較例８、９に示すように、１９質量％以上の濃度では歯の表面が凸凹となっていることが観察された。また、味の観点からも、１０質量％以下の濃度、さらに５質量％以下の濃度が好ましい。なお、フィチン酸を配合せず乳酸を１％配合した比較例７は歯の表面が凸凹となり光沢が落ちていた（Δ輝度がマイナスとなっていた）。
【００３９】
さらに、エリスリトールを含有する実施例８〜実施例１０は、同じフィチン酸の量を含有する同じｐＨの実施例１よりもΔ輝度が高く、実施例８〜１０は実施例１〜１０の中でΔ輝度が高い結果であった。フィチン酸にさらにエリスリトールを含有することによって光沢付与効果の向上が認められた。
【００４０】
【表４】
2010150225.tif 000005
【００４１】
試験例４：組成物中の多価カチオンの含有量
表５に示す実施例１、及び比較例１０、１１の練歯磨剤を試験溶液として調製した。練歯磨剤中のフィチン酸の含有量を１質量％とし、多価カチオンを実質的に配合しない実施例１に対して、マグネシウムとアルミニウムの合計で５０００ｐｐｍ配合した比較例９、マグネシウムとアルミニウムの合計で５００ｐｐｍ配合した比較例１１の試験溶液を調製した。これらの練歯磨剤（試験溶液）のｐＨは、イオン交換水で３０質量％に希釈したときのｐＨである。なお、実施例１の多価カチオンは、マグネシウム１８．４ｐｐｍ（フィチン酸に対して０．０５倍モル）、アルミニウム１６．４ｐｐｍ（フィチン酸に対して０．０４倍モル）、多価カチオンの合計量は３６．８ｐｐｍでフィチン酸に対して０．１倍モル未満であり、比較例９はマグネシウムを５０００ｐｐｍ配合しフィチン酸に対して１３．６倍モル以上の多価カチオンを含有し、比較例１０はアルミニウムを５００ｐｐｍ配合しフィチン酸に対して１．２倍モル以上の多価カチオンを含有していた。
試験に用いるヒト歯の状態は上記試験例１と同様であり、それぞれの試験用溶液による浸漬前後の輝度の変化Δ輝度の測定、歯の表面状態の凸凹の測定は、上記試験例１と同様にして行った。
マグネシウムを５０００ｐｐｍ配合した比較例１０とアルミニウムを５００ｐｐｍ配合した比較例１１は、歯の表面に試験前の固形生成物が残っている状態が認められ、実施例２に比べて歯が黄色く見えΔ輝度も低く、フィチン酸による固形生成物除去効果、光沢付与効果が抑制されていた。
このように、多価カチオンを含有しないか、又はフィチン酸に対して０．１倍モル未満の多価カチオンの存在下でのフィチン酸及びその塩は、フィチン酸による固形生成物除去効果が低下することなく、歯を白くする効果があるだけでなく、光沢付与剤として充分に機能することができる。
【００４２】
【表５】
2010150225.tif 000006
【００４３】
試験例５：歯磨剤の粘度
表６に示す実施例１１〜１３の練歯磨剤を試験溶液として調製した。これらの各試験溶液中のマグネシウム、アルミニウムの含有量はＩＰＣ発光分析法で測定してフィチン酸に対して０．１倍モル未満であった。練歯磨剤中のフィチン酸の含有量を１質量％とし、粘度９０Ｐa・ｓに調製した実施例１１に対して、カルボキシメチルセルロースナトリウムの量と質（エーテル化度）と精製水の調整により実施例１２の練歯磨剤を２２０Ｐa・ｓ、実施例１３の練歯磨剤を４００Ｐa・ｓに調製した。粘度は、ヘリパス型粘度計を用いて、測定温度を２５℃とし、ロータＣ、２．５ｒ／ｍｉｎ（２．５ｒｐｍ）、１分間の測定条件により測定した。試験は、それぞれの試験溶液をイオン交換水で３０質量％に希釈し、希釈した試験溶液にヒト歯を４８時間浸漬し、浸漬前後の輝度を測定し、浸漬前後の輝度の変化Δ輝度（浸漬後の輝度―浸漬前の輝度）を求めた。ヒト歯の状態は試験例１と同様であり、各試験溶液による浸漬前後の輝度の変化Δ輝度の測定、歯の表面の凸凹の観察は、上記試験例１と同様に行った。試験溶液をイオン交換水で３０質量％に希釈したのは、練歯磨剤を口腔内に適用した状態を想定したものであり、実施例１１〜１３の組成の練歯磨剤を３０質量％で希釈すると粘度は１／８〜１／１０となり、例えば実施例１０の練歯磨剤を３０質量％で希釈した粘度は約３０Ｐa・ｓである。実施例１１〜１３のいずれも表面はなめらかで歯が白くなっていると認められたが、粘度の低い実施例のΔ輝度がより高く、特に練歯磨剤の粘度が２５０Ｐa・ｓ以下において高いΔ輝度が得られた。
【００４４】
【表６】
2010150225.tif 000007
【図１】
2010150225.tif 000008
【図２】
2010150225.tif 000009